(57)【要約】【課題】マルエージング鋼よりも安価に提供でき、強度特性に優れた窒化用ＣＶＴリング素材及びこのＣＶＴリング素材から作製され、疲労寿命に優れたＣＶＴリング部材並びにこれらの製造方法を提供する。【解決手段】ＣＶＴリング素材は、Ｃ：０．３０〜０．７０質量％、Ｓｉ：２．５０質量％以下、Ｃｒ：１．００〜４．００質量％、Ｍｏ：０．５０〜３．００質量％、Ｎ：０．０３０質量％以下を含有し、さらに、Ａｌ：０．０６０質量％以下、Ｔｉ：０．１０質量％以下、Ｎｂ：０．１０質量％以下及びＺｒ：０．２０質量％以下のうち１種または２種以上を含有し、残部がＦｅ及び不可避的不純物よりなる化学成分を有しており、Ａｌ、Ｔｉ、Ｎｂ及びＺｒのうち１種または２種以上の元素の窒化物または炭窒化物からなり、Ｆｅ母相中に分散された第二相粒子を有している。引張強さは１５００ＭＰａ以上であり、平均結晶粒径は１５μｍ以下である。【選択図】図１
2018172752.tif 000002
【特許請求の範囲】
【請求項１】
Ｃ：０．３０質量％以上０．７０質量％以下、Ｓｉ：２．５０質量％以下、Ｃｒ：１．００質量％以上４．００質量％以下、Ｍｏ：０．５０質量％以上３．００質量％以下、Ｎ：０．０３０質量％以下を含有し、さらに、Ａｌ：０．０６０質量％以下、Ｔｉ：０．１０質量％以下、Ｎｂ：０．１０質量％以下及びＺｒ：０．２０質量％以下からなる群のうち１種または２種以上を含有し、残部がＦｅ及び不可避的不純物よりなる化学成分を有し、
Ａｌ、Ｔｉ、Ｎｂ及びＺｒからなる群のうち１種または２種以上の元素の窒化物または炭窒化物からなり、Ｆｅ母相中に分散された第二相粒子を有し、
引張強さが１５００ＭＰａ以上であり、
平均結晶粒径が１５μｍ以下であり、
無端ベルト状を呈する、窒化用ＣＶＴリング素材。
【請求項２】
上記窒化用ＣＶＴリング素材は、更に、Ｍｎ：１．００質量％以下、Ｎｉ：４．００質量％以下及びＶ：１．００質量％以下のうち１種または２種以上を含んでいる、請求項１に記載の窒化用ＣＶＴリング素材。
【請求項３】
請求項１または２に記載の窒化用ＣＶＴリング素材からなる母材の表面に表面硬化層が形成されている、ＣＶＴリング部材。
【請求項４】
請求項１または２に記載の窒化用ＣＶＴリング素材の製造方法であって、
上記化学成分を有する鋳塊を準備し、
上記鋳塊に塑性加工を施して板材を作製し、
上記板材を曲げ加工するとともに端面同士を溶接して無端ベルト状を呈する粗リング材を作製し、
上記粗リング材を軟化焼鈍した後に冷間圧延を施して板厚所望のリング材を作製し、
上記リング材を８５０〜１０００℃に加熱した後急冷して焼入処理を行う、窒化用ＣＶＴリング素材の製造方法。
【請求項５】
上記焼入処理が完了した後、上記リング材を１５０〜２５０℃または４００〜５００℃のいずれかの範囲内に加熱して焼戻し処理を行う、請求項４に記載の窒化用ＣＶＴリング素材の製造方法。
【請求項６】
請求項４または５に記載の製造方法により窒化用ＣＶＴリング素材を作製し、
上記窒化用ＣＶＴリング素材に４００〜５００℃の温度で窒化処理を行う、ＣＶＴリング部材の製造方法。
【発明の詳細な説明】
【技術分野】
【０００１】
本発明は、窒化用ＣＶＴリング素材及びその製造方法、並びに、このＣＶＴリング素材から作製されるＣＶＴリング部材及びその製造方法に関する。
【背景技術】
【０００２】
環境問題等の観点から自動車の低燃費化が強く望まれており、最近の自動車用変速装置には燃費向上に有利なベルト式の無段変速機（以下、適宜ＣＶＴという。）が多用されている。ＣＶＴに使用される動力伝達用ベルトは、金属製の薄い板厚のリング部材を複数層重ねて一組のＣＶＴベルトを構成し、そのＣＶＴベルト２組にエレメントと呼ばれる摩擦部材を複数組み付けて構成されている。
【０００３】
ＣＶＴベルトは、ＣＶＴにおけるプーリに直接接触するものではないが、エレメントを組み付けた動力伝達用ベルトを構成する状態で回転して動力を伝え、その回転中に張力や曲げ応力を繰り返し受ける。そのため、ＣＶＴベルトを構成するリング部材の材料には、疲労強度に優れたものを用いる必要がある。
【０００４】
リング部材には、強度、耐摩耗性などの様々な特性が要求されることから、現状では、強度、耐摩耗性等に非常に優れた特性を有するマルエージング鋼がＣＶＴリング用鋼材料として用いられている。しかし、マルエージング鋼は、Ｎｉ（ニッケル）、Ｍｏ（モリブデン）及びＣｏ（コバルト）等の高価な元素が多量に添加されているため、非常に高価なものとなっている。
【０００５】
そこで、本出願人らは、鋭意検討の結果、高強度で耐摩耗性に優れ、マルエージング鋼よりも安価に提供可能なＣＶＴリング部材を開発した（特許文献１、特許文献２）。さらに、近年の自動車の高出力性能化にともない、動力伝達用ベルトにもこれまで以上に優れた疲労寿命が要求されるようになってきた。
【先行技術文献】
【特許文献】
【０００６】
【特許文献１】特開２０１１−１９５８６１号公報
【特許文献２】国際公開ＷＯ２０１５／０８７８６９号
【発明の概要】
【発明が解決しようとする課題】
【０００７】
特許文献１及び特許文献２のＣＶＴリング部材は、いずれも、マルエージング鋼よりも高い疲労寿命が要求される場合に、その要求レベルに達し得ない場合がある。また、これらのＣＶＴリング部材は、強度を向上させるために、焼入処理における加熱温度を高くする必要がある。しかし、加熱温度によっては結晶粒の粗大化が進行し、かえって疲労寿命の低下を招くおそれがある。
【０００８】
本発明は、かかる背景に鑑みてなされたものであり、マルエージング鋼よりも安価に提供可能であり、強度特性に優れた窒化用ＣＶＴリング素材及びその製造方法、並びに、このＣＶＴリング素材から作製され、疲労寿命に優れたＣＶＴリング部材及びその製造方法を提供しようとするものである。
【課題を解決するための手段】
【０００９】
本発明の一態様は、以下の［１］〜［２］に係る窒化用ＣＶＴリング素材にある。
［１］Ｃ（炭素）：０．３０質量％以上０．７０質量％以下、Ｓｉ（シリコン）：２．５０質量％以下、Ｃｒ（クロム）：１．００質量％以上４．００質量％以下、Ｍｏ（モリブデン）：０．５０質量％以上３．００質量％以下、Ｎ（窒素）：０．０３０質量％以下を含有し、さらに、Ａｌ（アルミニウム）：０．０６０質量％以下、Ｔｉ（チタン）：０．１０質量％以下、Ｎｂ（ニオブ）：０．１０質量％以下及びＺｒ（ジルコニウム）：０．２０質量％以下からなる群のうち１種または２種以上を含有し、残部がＦｅ（鉄）及び不可避的不純物よりなる化学成分を有し、
Ａｌ、Ｔｉ、Ｎｂ及びＺｒからなる群のうち１種または２種以上の元素の窒化物または炭窒化物からなり、Ｆｅ母相中に分散された第二相粒子を有し、
引張強さが１５００ＭＰａ以上であり、
平均結晶粒径が１５μｍ以下であり、
無端ベルト状を呈する、窒化用ＣＶＴリング素材。
【００１０】
［２］Ｍｎ：１．００質量％以下、Ｎｉ：４．００質量％以下及びＶ：１．００質量％以下のうち１種または２種以上をさらに含んでいる、［１］に記載の窒化用ＣＶＴリング素材。
【００１１】
本発明の他の態様は、以下の［３］に係るＣＶＴリング部材にある。
［３］上記の態様の窒化用ＣＶＴリング素材からなる母材の表面に表面硬化層が形成されている、ＣＶＴリング部材。
【００１２】
本発明のさらに他の態様は、以下の［４］〜［５］に係る窒化用ＣＶＴリング素材の製造方法にある。
［４］上記特定の範囲の化学成分を有する鋳塊を準備し、
上記鋳塊に塑性加工を施して板材を作製し、
上記板材を曲げ加工するとともに端面同士を溶接して無端ベルト状を呈する粗リング材を作製し、
上記粗リング材を軟化焼鈍した後に冷間圧延を施して板厚所望のリング材を作製し、
上記リング材を８５０〜１０００℃に加熱した後急冷して焼入処理を行う、窒化用ＣＶＴリング素材の製造方法。
【００１３】
［５］上記焼入処理が完了した後、上記リング材を１５０〜２５０℃または４００〜５００℃のいずれかの範囲内に加熱して焼戻し処理を行う、［４］に記載の窒化用ＣＶＴリング素材の製造方法。
【００１４】
本発明のさらに他の態様は、以下の［６］に係るＣＶＴリング部材の製造方法にある。
［６］上記の態様の製造方法により窒化用ＣＶＴリング素材を作製し、
上記窒化用ＣＶＴリング素材に４００〜５００℃の温度で窒化処理を行う、ＣＶＴリング部材の製造方法。
【発明の効果】
【００１５】
上記窒化用ＣＶＴリング素材（以下、適宜「ＣＶＴリング素材」という。）は、少なくとも、上記特定の化学成分を有していることにより、上記特定の範囲の強度特性を実現することができる。また、上記ＣＶＴリング素材は、マルエージング鋼に比べて合金元素の含有量が少ないため、材料コストを低減することができる。これらの結果、上記ＣＶＴリング素材を安価に提供することができる。
【００１６】
更に、上記ＣＶＴリング素材は、上記特定の化学成分を有していることにより、Ｆｅ母相中に、Ａｌ、Ｔｉ、Ｎｂ及びＺｒの窒化物または炭窒化物からなる第二相粒子を形成することができる。上記第二相粒子は、結晶粒界の移動を阻害する、いわゆるピン止め効果により、上記Ｆｅ母相中の結晶粒を微細化することができる。その結果、上記特定の範囲の平均結晶粒径を実現することができる。
【００１７】
上記ＣＶＴリング部材は、上記の態様のＣＶＴリング素材の表面に表面硬化層を形成することにより作製することができる。上記ＣＶＴリング部材は、母材である上記ＣＶＴリング素材中の上記第二相粒子の作用により、上記特定の範囲の平均結晶粒径を実現することができる。その結果、上記ＣＶＴリング部材の疲労寿命を向上させることができる。
【００１８】
また、上記ＣＶＴリング部材は、上記ＣＶＴリング素材を母材としているため、強度特性にも優れている。さらに、上記ＣＶＴリング部材はマルエージング鋼に比べて合金元素の含有量が少ないため、マルエージング鋼を使用した従来のＣＶＴリング部材に比べて上記ＣＶＴリング部材を安価に提供することができる。
【００１９】
また、上記の態様のＣＶＴリング素材の製造方法においては、上記特定の範囲の化学成分を有するリング材に、上記特定の条件で焼入処理を行う。これにより、優れた疲労寿命を有する上記ＣＶＴリング素材を作製することができる。また、上記ＣＶＴリング素材において、焼入処理後、窒化処理前にさらに焼戻し処理を行うことで、ＣＶＴリング素材中に固溶した炭素からなる鉄炭化物が生成したり、炭素若しくは炭化物の形態を制御して後に実施する窒化処理により侵入した窒素の拡散や窒化物の生成を安定化したＣＶＴリング部材とすることができる。
【００２０】
また、上記の態様のＣＶＴリング部材の製造方法によれば、上記ＣＶＴリング素材への窒化処理により得られた表面硬化層（表面硬さ）や上記ＣＶＴリング部材における引張強さを安定化することができる。
また、上記ＣＶＴリング素材に窒化処理を行うことにより、表面硬化層を有するＣＶＴリング部材を作製することができ、狙いとする疲労強度を得ることができる。
【図面の簡単な説明】
【００２１】
【図１】実施例における、ＣＶＴリング部材の使用状態を示す説明図である。
【発明を実施するための形態】
【００２２】
上記ＣＶＴリング素材における各成分範囲の限定理由について、以下に説明する。
【００２３】
・Ｃ（炭素）：０．３０質量％以上０．７０質量％以下
Ｃは、上記ＣＶＴリング素材やＣＶＴリング部材の強度を高くする作用を有している。Ｃの含有量を上記特定の範囲とすることにより、上記特定の範囲の強度特性を実現することができる。Ｃの含有量が０．３０質量％未満の場合には、上記特定の範囲の強度特性を実現することが難しい。
【００２４】
上記ＣＶＴリング素材やＣＶＴリング部材の強度をより高くする観点からは、Ｃの含有量をより多くすることが好ましい。しかし、Ｃの含有量が過度に多くなると、ＣＶＴリング素材中に粗大な炭化物が形成されるおそれがある。このような粗大な炭化物は、例えば、ＣＶＴリング素材の作製過程において、溶接性の悪化や冷間加工性の悪化を招くおそれがある。これらの問題を回避する観点から、Ｃの含有量は０．７０質量％以下とする。
【００２５】
・Ｓｉ（シリコン）：２．５０質量％以下
上記ＣＶＴリング素材中には、鋼材の製造過程において意図的に添加しなくても、通常、０．０３質量％程度のＳｉが不可避的不純物として含まれている。上記ＣＶＴリング素材中のＳｉの含有量を不可避的不純物としてのＳｉ量よりも多い０．０３質量％以上とすることにより、上記特定の範囲の強度特性を実現することができる。上記ＣＶＴリング素材やＣＶＴリング部材の強度をより高くする観点からは、Ｓｉの含有量を０．１０質量％以上とすることが好ましい。
【００２６】
Ｓｉの含有量が２．５０質量％を超える場合には、冷間加工性の悪化を招くおそれがある。また、この場合には、ＣＶＴリング素材に窒化処理による表面硬化を施す際に、表面硬化層の形成が妨げられるおそれがある。
【００２７】
・Ｃｒ（クロム）：１．００質量％以上４．００質量％以下
Ｃｒは、上記ＣＶＴリング素材やＣＶＴリング部材の強度を高くする作用を有している。また、Ｃｒは、窒化処理後における表面硬化層の表面硬さの向上に有効な元素である。Ｃｒの含有量を上記特定の範囲にすることにより、上記特定の範囲の強度特性を実現することができる。さらに、Ｃｒの含有量を上記特定の範囲とすることにより、上記ＣＶＴリング部材の表面硬化層の表面硬さを高くすることもできる。
【００２８】
Ｃｒの含有量が１．００質量％未満の場合には、上述した作用効果を得ることが難しい。一方、Ｃｒの含有量が４．００質量％を超える場合には、Ｃｒの存在により炭化物の成長が過度に促進され、粗大な炭化物が形成されるおそれがある。その結果、上記ＣＶＴリング素材やＣＶＴリング部材の強度が低下するおそれがある。また、この場合には、それ以上Ｃｒを添加しても、添加量に見合った作用効果を得ることが難しい。更に、Ｃｒは比較的高価な元素であるため、Ｃｒの含有量が過度に多くなると、上記ＣＶＴリング素材やＣＶＴリング部材の原料コストの増大を招く。原料コストの増大や強度の低下を回避しつつ、Ｃｒによる上述した作用効果を得る観点から、Ｃｒの含有量は４．００質量％以下とする。
【００２９】
・Ｍｏ（モリブデン）：０．５０質量％以上３．００質量％以下
Ｍｏは、上記ＣＶＴリング素材やＣＶＴリング部材の強度を高くする作用を有している。Ｍｏの含有量を上記特定の範囲とすることにより、上記特定の範囲の強度特性を実現することができる。
【００３０】
Ｍｏの含有量が０．５０質量％未満の場合には、上記特定の範囲の強度特性を実現することが難しい。一方、Ｍｏの含有量が３．００質量％を超える場合には、それ以上Ｍｏを添加しても、添加量に見合った作用効果を得ることが難しい。また、Ｍｏは比較的高価な元素であるため、Ｍｏの含有量が過度に多くなると、上記ＣＶＴリング素材やＣＶＴリング部材の原料コストの増大を招く。原料コストの増大を回避しつつＭｏによる強度向上の効果を得る観点から、Ｍｏの含有量は３．００質量％以下とする。
【００３１】
・Ａｌ（アルミニウム）：０．０６０質量％以下、Ｔｉ（チタン）：０．１０質量％以下、Ｎｂ（ニオブ）：０．１０質量％以下、Ｚｒ（ジルコニウム）：０．２０質量％以下
Ａｌ、Ｔｉ、Ｎｂ及びＺｒは、単独で添加されていてもよく、２種以上が添加されていてもよい。これらの元素とＮとが共存することにより、Ｆｅ母相中に、これらの元素の窒化物や炭窒化物からなる第二相粒子を分散させることができる。そして、上記第二相粒子は、結晶粒界の移動を妨げる、いわゆるピン止め効果により、焼入処理中の結晶粒の粗大化を抑制することができる。その結果、上記特定の範囲の平均結晶粒径を実現することができ、ひいては上記ＣＶＴリング部材の疲労寿命を高くすることができる。
【００３２】
上記ＣＶＴリング素材にＡｌ、Ｔｉ、Ｎｂ及びＺｒのいずれも含まれていない場合には、Ｆｅ母相中に第二相粒子が形成されないため、上述した作用効果を得ることができない。上述した作用効果を十分に得るためには、Ａｌの含有量を０．０１質量％以上、Ｔｉの含有量を０．０３質量％以上、Ｎｂの含有量を０．０２質量％以上、Ｚｒの含有量を０．０２質量％以上とすることが好ましい。一方、Ａｌ、Ｔｉ、Ｎｂ及びＺｒの含有量が上記特定の範囲を超える場合には、それ以上添加しても、添加量に見合った作用効果を得ることが難しい。従って、第二相粒子による作用効果と原料コストとのバランスの観点から、Ａｌ、Ｔｉ、Ｎｂ及びＺｒの含有量はそれぞれ上記特定の範囲とする。
【００３３】
・Ｎ（窒素）：０．０３０質量％以下
Ｎは、上述したように、Ａｌ、Ｔｉ、Ｎｂ及びＺｒと共存することによりＦｅ母相中に第二相粒子を分散させることができる。上述した作用効果を十分に得るためには、Ｎの含有量を０．００５０質量％以上とすることが好ましく、Ｎの含有量を上記特定の範囲とすることにより、上記リング部材の疲労寿命を向上させることができる。
【００３４】
上記ＣＶＴリング素材は、上述した必須成分以外に、任意成分として、Ｍｎ（マンガン）Ｎｉ（ニッケル）及びＶ（バナジウム）のうち１種または２種以上を含んでいてもよい。
【００３５】
・Ｍｎ（マンガン）：１．００質量％以下
Ｍｎは、任意成分であり、上記ＣＶＴリング素材中に含まれていなくてもよいが、上記ＣＶＴリング素材やＣＶＴリング部材の強度を高くする作用を有している。Ｍｎの含有量を上記特定の範囲とすることにより、上記ＣＶＴリング素材やＣＶＴリング部材の強度特性をより向上させることができる。上記リング部材の強度をより高くする観点からは、Ｍｎの含有量を０．１０質量％以上とすることが好ましい。
【００３６】
Ｍｎの含有量が１．００質量％を超える場合には、それ以上Ｍｎを添加しても、添加量に見合った作用効果を得ることが難しい。そのため、Ｍｎによる強度向上の効果を得る観点から、Ｍｎの含有量は１．００質量％以下とする。
【００３７】
・Ｎｉ（ニッケル）：４．００質量％以下
Ｎｉは、任意成分であり、上記ＣＶＴリング素材中に含まれていなくてもよいが、焼入性の向上に有効な元素である。また、Ｎｉは、炭化物の生成を抑制する作用を有しており、粒界に形成される炭化物の量を低減することができる。そして、粒界に形成される炭化物の量を低減することにより、上記ＣＶＴリング素材やＣＶＴリング部材の強度を高くすることができる。Ｎｉの含有量を上記特定の範囲とすることにより、焼入性を向上させることができるとともに、上記ＣＶＴリング素材やＣＶＴリング部材の強度特性をより向上させることができる。これらの作用効果をより高める観点からは、Ｎｉの含有量を０．１０質量％以上とすることが好ましい。
【００３８】
Ｎｉの含有量が４．００質量％を超える場合には、それ以上Ｎｉを添加しても、添加量に見合った作用効果を得ることが難しい。また、Ｎｉは比較的高価な元素であるため、Ｎｉの含有量が過度に多くなると、上記ＣＶＴリング素材やＣＶＴリング部材の原料コストの増大を招く。原料コストの増大を回避しつつＮｉによる上述した作用効果を得る観点から、Ｎｉの含有量は４．００質量％以下とする。
【００３９】
・Ｖ（バナジウム）：１．００質量％以下
Ｖは、任意成分であり、上記ＣＶＴリング素材中に含まれていなくてもよいが、上記ＣＶＴリング素材やＣＶＴリング部材の強度を高くする作用を有している。また、Ｖは、窒化処理後における表面硬化層の表面硬さの向上に有効な元素である。Ｖの含有量を上記特定の範囲にすることにより、上記特定の範囲の強度特性を実現することができるとともに、上記ＣＶＴリング部材の表面硬化層の表面硬さをより高くすることができる。これらの作用効果をより高める観点からは、Ｖの含有量を０．０５質量％以上とすることが好ましい。
【００４０】
Ｖの含有量が１．００質量％を超える場合には、それ以上Ｖを添加しても、添加量に見合った作用効果を得ることが難しく、むしろＶの存在により粗大な炭化物が形成され、圧延性や強度の低下を招くおそれがある。また、Ｖを多量に添加しても、Ｖは比較的高価な元素であるため、上記ＣＶＴリング用鋼やＣＶＴリング素材、ＣＶＴリング部材の原料コストの増大を招く。原料コストの増大を回避しつつＶによる上述した作用効果を得る観点から、Ｖの含有量は１．００質量％以下とする。
【００４１】
・平均結晶粒径：１５μｍ以下
上記ＣＶＴリング素材の平均結晶粒径は１５μｍ以下とする。上記ＣＶＴリング素材は、上記特定の範囲の化学成分を有しているため、上記特定の範囲の平均結晶粒径を実現することができる。その結果、上記ＣＶＴリング部材の疲労寿命を向上させることができる。上記ＣＶＴリング素材の平均結晶粒径が１５μｍを超える場合には、上記ＣＶＴリング部材の疲労寿命の低下を招くおそれがある。
【００４２】
・強度
上記ＣＶＴリング素材は、１５００ＭＰａ以上の引張強さを有している。上記ＣＶＴリング素材は、少なくとも、上記特定の範囲の化学成分を有しているため、上記特定の範囲の強度特性を実現することができる。そして、このように優れた強度特性を備えたＣＶＴリング素材をＣＶＴリング部材の素材とすることにより、負荷容量の大きいＣＶＴへ適用可能なＣＶＴリング部材を得ることができる。
【００４３】
上記ＣＶＴリング素材に窒化処理を施し、ＣＶＴリング素材の表面に表面硬化層を形成することにより、ＣＶＴリング部材を得ることができる。このＣＶＴリング部材は、マルエージング鋼を素材として作製された従来のＣＶＴリング部材と同等以上の疲労寿命を実現することができる。
【００４４】
上記ＣＶＴリング素材は、上記特定の範囲の化学成分を有する鋳塊を準備し、
上記鋳塊に塑性加工を施して板材を作製し、
上記板材を曲げ加工するとともに端面同士を溶接して無端ベルト状を呈する粗リング材を作製し、
上記粗リング材を軟化焼鈍した後に冷間圧延を施して板厚所望のリング材を作製し、
上記リング材を８５０〜１０００℃に加熱した後急冷して焼入処理を行うことにより作製することができる。
【００４５】
上記製造方法において、鋳塊から板材を作製する際の塑性加工としては、例えば、熱間圧延、熱間鍛造、冷間圧延、冷間鍛造等の公知の種々の塑性加工方法を適用することが可能である。通常は、熱間加工を実施した後、冷間加工を施して板材を作製する。なお、熱間加工によって板材表面に生成した黒皮（酸化皮膜）は、冷間加工の前に除去することが好ましい。黒皮の除去は、例えば、ピーリング等の機械加工や酸洗によって実施することができる。
【００４６】
上記板材に曲げ加工を行ってリング状に成形した後、端面同士の突合せ溶接を行うことにより粗リング材を作製することができる。曲げ加工には、例えば、ロール曲げ加工等の公知の方法を適用することができる。溶接には、例えば、プラズマ溶接、レーザ溶接等の公知の方法を適用することができる。
【００４７】
粗リング材は、ＣＶＴリング部材１本に相当する幅を有する板材から作製することもできる。しかし、工程の合理化の観点からは、ＣＶＴリング部材複数本に相当する幅広の板材を管状に溶接しておき、当該管を所望の幅に切断して粗リング材を作製することが好ましい。この場合には、切断の後に、バレル研磨等により切断面のバリ取りを実施することが好ましい。
【００４８】
このようにして得られた粗リング材に軟化焼鈍処理を行うことにより、溶接による熱影響を除去するとともに冷間圧延時の圧延性を向上させることができる。その後、粗リング材に冷間圧延を行うことにより、所望の板厚を備えたリング材を得ることができる。このときのリング材の板厚は、最終的に得ようとするＣＶＴリング素材やＣＶＴリング部材の板厚とほぼ同一である。リング材の板厚は、例えば、０．１５〜０．２２ｍｍの範囲内から適宜設定することができる。
【００４９】
上述した方法等により準備されたリング材を８５０〜１０００℃に加熱した後急冷して焼入処理を行うことにより、ＣＶＴリング素材を得ることができる。焼入処理における加熱温度を８５０℃以上とするのは、短時間にＣＶＴリング素材をオーステナイト化し、焼入をするのに必要な温度であるためである。一方、加熱温度が１０００℃を超える場合には、結晶粒の粗大化により、上記ＣＶＴリング素材やＣＶＴリング部材の強度の低下を招くおそれがある。かかる問題を回避する観点から、焼入処理における加熱温度は１０００℃以下とする。
【００５０】
上述した焼入処理の後、必要に応じて、上記リング材に焼戻し処理を行ってもよい。焼戻し処理における加熱温度は、１５０〜２５０℃または４００〜５００℃のいずれかの範囲とすることができる。
【００５１】
１５０〜２５０℃の加熱温度で焼戻し処理を行う場合には、焼入処理において固溶したＣを鉄炭化物としてＣＶＴリング素材中に析出させることができる。また、４００〜５００℃の加熱温度で焼戻し処理を行う場合には、上述した鉄炭化物が成長することにより安定化された鉄炭化物や合金炭化物をＣＶＴリング素材中に形成することができる。
【００５２】
そして、焼戻し処理における加熱温度を上述のように制御することにより、ＣＶＴリング素材中の炭素若しくは炭化物の形態を制御することができる。その結果、後に行う窒化処理の際に、ＣＶＴリング素材中に侵入した窒素の拡散や表面硬化層の形成をムラなく行うことができる。更に、窒化処理が施されたＣＶＴリング部材における、表面硬化層の表面硬さや断面中心部分の引張強さのムラを低減することができる。
【００５３】
また、焼入処理または焼戻し処理が完了した後、必要に応じて、これらの処理により生じた歪みを除去するための矯正加工や、ＣＶＴリング素材の周長を所望の範囲に調整するための周長調整を行ってもよい。これらの加工は、別々の工程として行ってもよく、矯正加工と周長調整とを兼ねた１つの工程として行ってもよい。
【００５４】
その後、４００〜５００℃の温度で上記ＣＶＴリング素材に窒化処理を行うことにより、ＣＶＴリング素材の表面に表面硬化層を形成し、ＣＶＴリング部材を作製することができる。窒化処理における処理温度を上記特定の範囲とすることにより、ＣＶＴリング部材の表面硬化層の表面硬さを適正な範囲にすることができる。処理温度が４００℃未満の場合には、表面硬化層の表面硬さが不十分となり、ＣＶＴリング部材の疲労寿命の低下を招くおそれがある。一方、処理温度が５００℃を超える場合には、過剰窒化となるため、表面硬化層の表面硬さが過度に高くなる。その結果、ＣＶＴリング部材の脆化によって疲労寿命の低下を招くおそれがある。
【００５５】
なお、ＣＶＴリング部材の表面硬化層の表面硬さは、８００〜９５０ＨＶであることが好ましい。また、窒化処理としては、窒素単独又はアンモニア等の窒素化合物単独のガス、又は、それらの窒素化合物を含む混合ガスの雰囲気中で行うガス窒化、軟窒化、塩浴窒化、プラズマ窒化等の種々の方法を適用することができる。窒化処理は表面性状の影響を受けやすいため、必要に応じて、窒化処理前に機械的に若しくは化学的な研磨処理、酸化若しくは還元雰囲気による最表面の均質化処理を行ってもよい。
【実施例】
【００５６】
（実施例１）
上記窒化用ＣＶＴリング素材及びその製造方法、並びにこのＣＶＴリング素材から作製されたＣＶＴリング部材及びその製造方法の実施例について、以下に説明する。図１に示すように、本例のＣＶＴリング部材１は、ＣＶＴにおける、動力伝達用ベルト３を構成する部品として用いられる。動力伝達用ベルト３は、多数のエレメント２と、エレメント２に組み付けられた２組のＣＶＴベルト１０とを有している。ＣＶＴベルト１０は、互いに積層された複数のＣＶＴリング部材１から構成されている。
【００５７】
本例のＣＶＴリング素材及びＣＶＴリング部材の作製方法を以下に詳説する。
【００５８】
まず、ＶＩＭ（Vacuum  Induction  Melting）装置を用いて表１に示す化学成分を有する鋳塊を作製した。なお、表１における化学成分の含有量については、任意元素であるＭｎ、Ｎｉ、Ｖ、Ａｌ、Ｔｉ、Ｎｂ、Ｚｒを意図的に添加した鋳塊の合金記号のみ数値を記載し、任意元素を意図的に添加していない鋳塊の合金記号には「−」を一律に記載した。
【００５９】
得られた鋳塊に鍛伸加工を施し、厚さ７ｍｍの板材を作製した。板材表面に存在する黒皮を機械加工により除去した後、冷間圧延により、板材の厚さを０．３９ｍｍとした。次いで、板材にロール曲げ加工を施して管状に成形し、プラズマ溶接により端面同士の突合せ溶接を行った。得られた管を５〜１５ｍｍの幅に切断し、板厚０．３９ｍｍ、周長３００ｍｍの粗リング材を得た。
【００６０】
次に、粗リング材にバレル研磨、軟化焼鈍処理及び冷間圧延を順次行い、板厚０．２０ｍｍのリング材を作製した。なお、軟化焼鈍処理における加熱温度は８６０℃とし、保持時間は２時間とした。
【００６１】
リング材を表２に示す焼入温度まで加熱して６０分間保持した後、空冷して焼入処理を行った。なお、表２に示す焼入温度は、各リング材のＡｃｍ変態点＋５０℃が８５０〜１０００℃の範囲内である場合には、リング材のＡｃｍ変態点＋５０℃である。また、この温度が８５０℃未満の場合には焼入温度を８５０℃とした。
【００６２】
焼入処理が完了した後、リング材を４２５℃で１時間加熱して焼戻し処理を行った。その後、リング材に、矯正加工を兼ねた周長調整を施し、ＣＶＴリング素材を作製した。図には示さないが、周長調整においては、一対のローラ間にリング材を掛け渡し、ローラ同士の距離を拡げる方向にテンションをかけながらリング材を回転させた。
【００６３】
周長調整の後、４２５℃の窒化温度でＣＶＴリング素材に窒化処理を行った。本例においては、ＮＨ3とＨ2との混合ガス中において、上記ＣＶＴリング素材を上記特定の窒化温度に保持することにより窒化処理を行い、母材としてのＣＶＴリング素材の表面に表面硬化層を形成した。以上により、表２に示すＣＶＴリング部材（試験体１〜３３）を得た。
【００６４】
以上の試験体について、ＣＶＴリング素材の引張強さ、平均結晶粒径及び第二相粒子を以下の方法により評価した。また、窒化処理後のＣＶＴリング部材の疲労寿命を、以下の方法により評価した。
【００６５】
＜引張強さ＞
図には示さないが、一対のローラにＣＶＴリング素材を掛け渡した後、ローラに加わる荷重を測定しながらローラ間の距離を徐々に広げて、ＣＶＴリング素材に引張荷重を加えた。そして、試験開始からＣＶＴリング素材が破断するまでの最大荷重をＣＶＴリング素材の断面積で除した値をＣＶＴリング素材の引張強さとした。その結果を表２に示した。なお、引張強さの測定は、室温環境下にて行った。引張強さの評価においては、引張強さが１５００ＭＰａ以上の場合を合格と判定し、１５００ＭＰａ未満の場合を不合格と判定した。
【００６６】
＜平均結晶粒径＞
平均結晶粒径は、窒化処理後の試験体の任意断面において、光学顕微鏡を用いて撮影した写真を用い、いわゆる「線分法」により測定した。線分法は、ＡＳＴＭに準拠するものであり、金属組織を撮影した写真上に既知の長さの直線を引き、これと交わる粒の数から計算する方法である。具体的には、界面活性剤を入れた塩酸ピクリン酸水溶液によりリング部材の任意断面をエッチングして得られた表面硬化層を含まない面を光学顕微鏡によって観察し、任意の１０視野における倍率１０００倍の写真を得る。次に、各写真上に、任意の長さＬ（ｍｍ）の直線を引き、この直線と交わる結晶粒の数ｎを求める。直線の長さＬ（ｍｍ）の値は、実際のスケールを考慮して、Ｌ’（μｍ）に換算する。そして、Ｌ’／ｎ（μｍ）を計算し、これを結晶粒径とする。そして、１０枚の写真から得られた１０個の結晶粒径の値の平均値を、最終的な平均結晶粒径の値として採用した。平均結晶粒径の評価においては、平均結晶粒径の値が１５μｍ以下の場合を合格と判定し、１５μｍを超えた場合を不合格と判定した。
【００６７】
＜疲労寿命＞
複数のローラを有する疲労試験機（図示略）を用いて疲労寿命を評価した。疲労試験機は、ローラを回転させることにより、複数のローラに掛け渡された試験体に繰り返し曲げ応力を加えることができるように構成されている。試験体が破断するまでに加えられた曲げ応力の繰り返し数を疲労寿命とし、表２中の「疲労寿命」の欄に、疲労寿命が５×１０6回以上の場合に記号「Ａ＋」、１×１０6回以上５×１０6回未満の場合に記号「Ａ」、１×１０6回未満の場合に記号「Ｂ」を記載した。
【００６８】
疲労寿命の評価においては、疲労寿命が１×１０6回以上である記号Ａ、Ａ＋の場合を合格と判定し、１×１０6回未満である記号Ｂの場合を不合格と判定した。なお、マルエージング鋼からなる従来のＣＶＴリング部材の疲労寿命は、通常１×１０6〜５×１０6回程度である。
【００６９】
＜第二相粒子＞
試験体の任意の断面を露出させた後、電解エッチング法により第二相粒子以外のマトリックスを選択的に溶かし、第二相粒子を明瞭にした。ＳＥＭ−ＥＤＸ（走査式電子顕微鏡−エネルギー分散型Ｘ線分光装置）を用い、この断面から無作為に選択した１０視野を１００００倍以上の倍率で観察した。そして、視野中に存在する析出物の元素分析を行い、第二相粒子を同定した。各試験体中に存在する第二相粒子の種類は、表２に示した通りであった。
【００７０】
【表１】
2018172752.tif 000003
【００７１】
【表２】
2018172752.tif 000004
【００７２】
表１及び表２に示すように、本発明の実施例にあたる試験体１〜１９は、上記特定の範囲の化学成分を有しているため、ＣＶＴリング素材の引張強さが優れていた。また、これらの試験体は、上記特定の範囲の平均結晶粒径を有しているため、マルエージング鋼からなるＣＶＴリング部材と同等の疲労寿命を有している。以上の結果から、試験体１〜１９は、ＣＶＴリング部材に要求される高い引張強度を満足し、マルエージング鋼からなる従来のＣＶＴリング部材と同等以上の疲労寿命を確保しつつ、従来よりも安価に提供可能であることが理解できる。
【００７３】
比較例にあたる試験体２０〜３３において、試験体２０〜２３は、化学成分中にＡｌ、Ｔｉ、Ｎｂ及びＺｒのいずれも含まれていないため、窒化用ＣＶＴリング素材における平均結晶粒径が上記特定の範囲よりも大きくなった。また、これらの試験体の疲労寿命は、マルエージング鋼からなるＣＶＴリング部材よりも劣っていた。
【００７４】
試験体２４は、Ｃの含有量が上記特定の範囲よりも少なかった。そのため、ＣＶＴリング素材の引張強さが上記特定の範囲よりも低くなった。
試験体２５は、Ｃの含有量が上記特定の範囲よりも多かった。そのため、ＣＶＴリング部材としての疲労寿命が、マルエージング鋼からなるＣＶＴリング部材よりも劣っていた。
試験体２６は、Ｃｒの含有量が上記特定の範囲よりも少なかった。そのため、ＣＶＴリング素材の引張強さが上記特定の範囲よりも低くなった。
【００７５】
試験体２７は、Ｍｏの含有量が上記特定の範囲よりも少なかった。そのため、ＣＶＴリング素材の引張強さが上記特定の範囲よりも低くなった。
試験体２８は、Ｖの含有量が上記特定の範囲よりも多かった。そのため、ＣＶＴリング部材としての疲労寿命は、マルエージング鋼からなるＣＶＴリング部材よりも劣っていた。
【００７６】
試験体２９は、Ａｌの含有量が上記特定の範囲よりも多かった。そのため、ＣＶＴリング部材としての疲労寿命が、マルエージング鋼からなるＣＶＴリング部材よりも劣っていた。
試験体３０は、Ｔｉの含有量が上記特定の範囲よりも多かった。そのため、ＣＶＴリング部材としての疲労寿命が、マルエージング鋼からなるＣＶＴリング部材よりも劣っていた。
【００７７】
試験体３１は、Ｎｂの含有量が上記特定の範囲よりも多かった。そのため、ＣＶＴリング部材としての疲労寿命が、マルエージング鋼からなるＣＶＴリング部材よりも劣っていた。
試験体３２は、Ｚｒの含有量が上記特定の範囲よりも多かった。そのため、ＣＶＴリング部材としての疲労寿命が、マルエージング鋼からなるＣＶＴリング部材よりも劣っていた。
【００７８】
試験体３３は、Ｎの含有量が上記特定の範囲よりも多かった。そのため、ＣＶＴリング部材としての疲労寿命が、マルエージング鋼からなるＣＶＴリング部材よりも劣っていた。
【００７９】
（実施例２）
本例は、ＣＶＴリング部材の製造過程において、焼戻し処理の条件や窒化処理の条件を変更した例である。本例においては、表１の合金記号Ａに示す化学成分を有する鋳塊を準備し、焼戻し処理の条件や窒化処理の条件を表３に示すように変更した以外は、実施例１と同様の方法によりＣＶＴリング部材（試験体３４〜４１）を作製した。そして、これらの試験体の疲労寿命を、実施例１と同一の方法により評価した。
【００８０】
【表３】
2018172752.tif 000005
【００８１】
表３に示す試験体３４のように、ＣＶＴリング部材は、焼戻し処理を行わなくてもマルエージング鋼からなる従来のＣＶＴリング部材と同等以上の疲労寿命を確保することができる。
焼戻し処理を行う場合には、試験体３５、３７、３９、４０に示すように、焼戻し温度を適正な範囲内とすることにより、マルエージング鋼からなる従来のＣＶＴリング部材と同等以上の疲労寿命を確保することができる。
【００８２】
焼戻し温度が適正な範囲を外れた場合には、試験体３８に示すように、かえって疲労寿命の悪化を招いた。
また、窒化処理時の窒化温度が適正な範囲を外れた場合にも、試験体３６、４１に示すように、疲労寿命の悪化を招いた。
【符号の説明】
【００８３】
１  ＣＶＴリング部材
１０  ＣＶＴベルト
２  エレメント
３  動力伝達用ベルト
【図１】
2018172752.tif 000006